"非水溶媒に電解質塩が溶解されている非水電解液において、非水電解液中に下記一般式I~IVのいずれかで表される有機スズ化合物の1種以上が0.001~5質量含有されていることを特徴とする非水電解液。式中、R1は、炭素数1~8のアルキル基、炭素数2~8のアルケニル基、又は炭素数2~8のアルキニル基を示し、R2~R4は、それぞれ独立に、炭素数1~8のアルキル基、炭素数2~8のアルケニル基、炭素数2~8のアルキニル基、又は炭素数6~12のアリール基を示す。R1~R4の水素原子はフッ素原子で置換されていてもよい。式中、R11及びR12は、それぞれ独立に、炭素数1~8のアルキル基、炭素数2~8のアルケニル基、炭素数2~8のアルキニル基、又は炭素数6~12のアリール基を示し、L1は、炭素数2~10のアルキレン基、又は炭素数4~10のアルケニレン基を示す。R11及びR12は互いに結合して環を形成してもよい。R11、R12、L1の水素原子はフッ素原子で置換されていてもよい。式中、R23~R25は、それぞれ独立に、炭素数1~8のアルキル基、炭素数3~8のシクロアルキル基、炭素数2~8のアルケニル基、炭素数2~8のアルキニル基、又は炭素数6~12のアリール基を示し、R26及びR27は、それぞれ独立に、炭素数1~6のアルキル基、炭素数2~6のアルケニル基、又は炭素数2~6のアルキニル基を示す。R26及びR27は互いに結合して環を形成してもよい。R28は、水素原子、炭素数1~6のアルキル基、炭素数2~6のアルケニル基、又は炭素数2~6のアルキニル基を示す。R23~R28の水素原子はフッ素原子で置換されていてもよい。式中、X1、X2及びX3は、それぞれ独立に酸素原子又は硫黄原子を含む下記の置換基を示し、また、X1及びX2は互いに結合し、下記の置換基であってもよい。R31は、炭素数1~8のアルキル基、炭素数2~8のアルケニル基、炭素数2~8のアルキニル基、又は炭素数6~12のアリール基を示し、R32及びR33は、炭素数1~8のアルキル基、又は炭素数6~12のアリール基を示し、Yは、酸素原子又は硫黄原子を示し、Lはエーテル結合又は炭素-炭素不飽和結合を有してもよい炭素数1~8のアルキレン基を示す。R31、R32、R33及びL3の水素原子はフッ素原子で置換されていてもよい。a、b及びcは0又は1を示し、dは1~3の整数を示し、mは0又は1を示す。m=0場合、abcd=4であり、m=1の場合、a=b=c=0、d=2である。非水溶媒が、環状カーボネートと鎖状エステルを含む請求項1に記載の非水電解液。鎖状エステルが鎖状カーボネートである請求項2に記載の非水電解液。鎖状カーボネートが少なくとも対称鎖状カーボネートと非対称鎖状カーボネートの両方を含み、該対称鎖状カーボネートの含有量が非対称鎖状カーボネートより多い請求項3に記載の非水電解液。非水溶媒中の対称鎖状カーボネートの含有量が40~60体積である請求項4に記載の非水電解液。環状カーボネートを少なくとも2種以上含む請求項2に記載の非水電解液。環状カーボネートが少なくともフッ素原子又は炭素-炭素二重結合を有する環状カーボネートを含む請求項6に記載の非水電解液。フッ素原子を有する環状カーボネートが、4-フルオロ-1,3-ジオキソラン-2-オン又は4,5-ジフルオロ-1,3-ジオキソラン-2-オンであり、炭素-炭素二重結合を有する環状カーボネートが、ビニレンカーボネート及び/又はビニルエチレンカーボネートである請求項7に記載の非水電解液。正極、負極及び非水溶媒に電解質塩が溶解されている非水電解液を備えた電気化学素子において、非水電解液が請求項1に記載した非水電解液であることを特徴とする電気化学素子。本発明は、広い温度範囲での電気化学特性を向上できる非水電解液及びそれを用いた電気化学素子を提供することを目的とする。本発明者らは、上記従来技術の非水電解液の性能について詳細に検討した。その結果、前記特許文献の非水電解液では、低温でのサイクル特性や高温保存後の低温放電特性等の広い温度範囲での電気化学特性を向上させるという課題に対しては、十分に満足できるとは言えないのが実情であった。そこで、本発明者らは、上記課題を解決するために鋭意研究を重ね、非水溶媒に電解質塩が溶解されている非水電解液において、非水電解液中に特定の有機スズ化合物を0.001~5質量含有させることで、広い温度範囲での電気化学特性、特にリチウム電池の電気化学特性を改善できることを見出し、本発明を完成した。すなわち、本発明は、下記の1及び2を提供するものである。1非水溶媒に電解質塩が溶解されている非水電解液において、非水電解液中に下記一般式I~IVのいずれかで表される有機スズ化合物の1種以上が0.001~5質量含有されていることを特徴とする非水電解液。式中、R1は、炭素数1~8のアルキル基、炭素数2~8のアルケニル基、又は炭素数2~8のアルキニル基を示し、R2~R4は、それぞれ独立に、炭素数1~8のアルキル基、炭素数2~8のアルケニル基、炭素数2~8のアルキニル基、又は炭素数6~12のアリール基を示す。R1~R4の水素原子はフッ素原子で置換されていてもよい。式中、R11及びR12は、それぞれ独立に、炭素数1~8のアルキル基、炭素数2~8のアルケニル基、炭素数2~8のアルキニル基、又は炭素数6~12のアリール基を示し、L1は、炭素数2~10のアルキレン基、又は炭素数4~10のアルケニレン基を示す。R11及びR12は互いに結合して環を形成してもよい。R11、R12、L1の水素原子はフッ素原子で置換されていてもよい。式中、R23~R25は、それぞれ独立に、炭素数1~8のアルキル基、炭素数3~8のシクロアルキル基、炭素数2~8のアルケニル基、炭素数2~8のアルキニル基、又は炭素数6~12のアリール基を示し、R26及びR27は、それぞれ独立に、炭素数1~6のアルキル基、炭素数2~6のアルケニル基、又は炭素数2~6のアルキニル基を示す。R26及びR27は互いに結合して環を形成してもよい。R28は、水素原子、炭素数1~6のアルキル基、炭素数2~6のアルケニル基、又は炭素数2~6のアルキニル基を示す。R23~R28の水素原子はフッ素原子で置換されていてもよい。式中、X1、X2及びX3は、それぞれ独立に酸素原子又は硫黄原子を含む下記の置換基を示し、また、X1及びX2は互いに結合し、下記の置換基であってもよい。R31は、炭素数1~8のアルキル基、炭素数2~8のアルケニル基、炭素数2~8のアルキニル基、又は炭素数6~12のアリール基を示し、R32及びR33は、炭素数1~8のアルキル基、又は炭素数6~12のアリール基を示し、Yは、酸素原子又は硫黄原子を示し、Lはエーテル結合又は炭素-炭素不飽和結合を有してもよい炭素数1~8のアルキレン基を示す。R31、R32、R33及びL3の水素原子はフッ素原子で置換されていてもよい。a、b及びcは0又は1を示し、dは1~3の整数を示し、mは0又は1を示す。m=0場合、abcd=4であり、m=1の場合、a=b=c=0、d=2である。2正極、負極及び非水溶媒に電解質塩が溶解されている非水電解液を備えた電気化学素子において、非水電解液が前記1の非水電解液であることを特徴とする電気化学素子。本発明によれば、広い温度範囲での電気化学特性、特に低温でのサイクル特性や高温保存後の低温放電特性を向上できる非水電解液及びそれを用いたリチウム電池等の電気化学素子を提供することができる。本発明は、非水電解液及びそれを用いた電気化学素子に関する。本発明の非水電解液は、非水電解液中に前記一般式I~IVのいずれかで表される有機スズ化合物の1種以上が0.001~5質量含有されていることを特徴とするが、より具体的には、下記1~3の態様の非水電解液であることが好ましい。1非水溶媒に電解質塩が溶解されている非水電解液において、該非水溶媒が、環状カーボネートと鎖状カーボネートを含み、該鎖状カーボネートが少なくとも対称鎖状カーボネートと非対称鎖状カーボネートの両方を含み、該対称鎖状カーボネートの含有量が非対称鎖状カーボネートより多く、更に、非水電解液中に下記一般式Iで表される有機スズ化合物が0.001~5質量含有されていることを特徴とする非水電解液以下、第I発明という。式中、R1~R4は前記のとおりである。2非水溶媒に電解質塩が溶解されている非水電解液において、非水電解液中に下記一般式II及び/又はIIIで表される有機スズ化合物が0.001~5質量含有されていることを特徴とする非水電解液。以下、第II発明という。式中、R11、R12及びL1は前記のとおりである。式中、R23~R28は前記のとおりである。3非水溶媒に電解質塩が溶解されている非水電解液において、該非水溶媒が、環状カーボネートと鎖状エステルを含み、環状カーボネートが少なくともフッ素原子又は炭素-炭素二重結合を有する環状カーボネートを含み、更に、非水電解液中に下記一般式IVで示される有機スズ化合物が0.001~5質量含有されていることを特徴とする非水電解液。以下、第III発明という。式中、X1、X2、X3、Y及びR31は前記のとおりである。[第I発明]第I発明の非水電解液が、広い温度範囲での電気化学特性を大幅に改善できる理由は必ずしも明確ではないが、以下のように考えられる。第I発明の非水電解液が含有する前記一般式Iで表される有機スズ化合物は、スズ元素に4つの置換基を有し、そのうちの少なくとも1つは脂肪族置換基であり、更に、残りの3つの置換基は脂肪族又は芳香族の炭化水素置換基である。更に非水電解液中には被膜の耐熱性を高める働きをする対称鎖状カーボネートと被膜の過度の緻密化を防ぐ非対称鎖状カーボネートの両方の鎖状カーボネートが含まれ、特に非対称鎖状カーボネートの方が多く含まれると、前記の有機スズ化合物由来の被膜と鎖状カーボネート由来の被膜が相俟って一段と耐熱性が高く、しかも低温での放電性能に優れた被膜となるためと考えられる。そのため低温から高温まで広い温度範囲での電気化学特性が著しく向上する特異的な効果をもたらすことが分かった。第I発明の非水電解液に含まれる有機スズ化合物は、下記一般式Iで表される。前記一般式IのR1は、炭素数1~8の直鎖もしくは分枝鎖のアルキル基、炭素数2~8の直鎖もしくは分枝鎖のアルケニル基、又は炭素数2~8の直鎖もしくは分枝鎖のアルキニル基を示し、炭素数4~8の直鎖もしくは分枝鎖のアルキル基又は炭素数3~8の直鎖もしくは分枝鎖のアルケニル基がより好ましく、炭素数5~8の直鎖もしくは分枝鎖のアルキル基が特に好ましい。また、R2~R4は、それぞれ独立に、炭素数1~8の直鎖もしくは分枝鎖のアルキル基、炭素数2~8の直鎖もしくは分枝鎖のアルケニル基、炭素数2~8の直鎖もしくは分枝鎖のアルキニル基、又は炭素数6~12のアリール基を示し、炭素数4~8の直鎖もしくは分枝鎖のアルキル基又は炭素数3~8の直鎖もしくは分枝鎖のアルケニル基がより好ましく、炭素数5~8の直鎖もしくは分枝鎖のアルキル基が特に好ましい。ここで、R1~R4の水素原子はフッ素原子で置換されていてもよい。また、R1とR2~R4の群のいずれかの置換基が異なっているとより好ましい。R1の具体例としては、iメチル基、エチル基、n-プロピル基、n-ブチル基、n-ペンチル基、n-ヘキシル基、n-ヘプチル基、n-オクチル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素で置換されたアルキル基、iiビニル基、2-プロペン-1-イル基、2-ブテンー1-イル基、3-ブテンー1-イル基、4-ペンテン-1-イル基、5-ヘキセン-1-イル基等の直鎖のアルケニル基等の直鎖のアルケニル基、又は2-メチル-1-プロペン-1-イル基、2-メチル-2-プロペン-1-イル基3-ブテン-2-イル基、2-メチル-1-プロペン-1-イル基、2-メチル-2-プロペン-1-イル基、3-ペンチン-2-イル基、2-メチル-3-ブテン-2-イル基、3-メチル-2-ブテン-1-イル基等の分枝鎖のアルケニル基、iii2-プロピン-1-イル基、2-ブチン-1-イル基、3-ブチン-1-イル基、4-ペンチン-1-イル基、5-ヘキシン-1-イル基等の直鎖のアルキニル基、又は3-ブチン-2-イル基、3-ペンチン-2-イル基、2-メチル-3-ブチン-2-イル基等の分枝鎖のアルキニル基等が好適に挙げられる。これらの中でも、n-ブチル基、n-ペンチル基、n-ペンチル基、n-ヘキシル基、n-ヘプチル基、n-オクチル基、2-プロペン-1-イル基が更に好ましく、n-ペンチル基、n-ヘキシル基、n-ヘプチル基、n-オクチル基が特に好ましい。R2~R4の具体例としては、iメチル基、エチル基、n-プロピル基、n-ブチル基、n-ペンチル基、n-ヘキシル基、n-ヘプチル基、n-オクチル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素で置換されたアルキル基、iiビニル基、2-プロペン-1-イル基、2-ブテンー1-イル基、3-ブテンー1-イル基、4-ペンテン-1-イル基、5-ヘキセン-1-イル基等の直鎖のアルケニル基等の直鎖のアルケニル基、又は3-ブテン-2-イル基、2-メチル-1-プロペン-1-イル基、2-メチル-2-プロペン-1-イル基、3-ペンチン-2-イル基、2-メチル-3-ブテン-2-イル基、3-メチル-2-ブテン-1-イル基等の分枝鎖のアルケニル基、iii2-プロピン-1-イル基、2-ブチン-1-イル基、3-ブチン-1-イル基、4-ペンチン-1-イル基、5-ヘキシン-1-イル基等の直鎖のアルキニル基、又は3-ブチン-2-イル基、3-ペンチン-2-イル基、2-メチル-3-ブチン-2-イル基等の分枝鎖のアルキニル基、ivフェニル基、2-メチルフェニル基、3-メチルフェニル基、4-メチルフェニル基、4-tertブチルフェニル基、4-メトキシフェニル基、2,4,6-トリメチルフェニル基、2-フルオロフェニル基、3-フルオロフェニル基、4-フルオロフェニル基、2,4-ジフルオロフェニル基、2,6-ジフルオロフェニル基、3,4-ジフルオロフェニル基、2,4,6-トリフルオロフェニル基、ペンタフルオロフェニル基、4-トリフルオロメチルフェニル基等のアリール基等が好適に挙げられる。これらの中でも、n-ブチル基、n-ペンチル基、n-ヘキシル基、n-ヘプチル基、n-オクチル基、2-プロペン-1-イル基が好ましく、n-ペンチル基、n-ヘキシル基、n-ヘプチル基、n-オクチル基が更に好ましい。前記一般式Iで表される有機スズ化合物の具体例としては、テトラメチルスズ、テトラエチルスズ、テトラプロピルスズ、テトラプロパン-2-イルスズ、テトラブチルスズ、テトラ2-メチルプロパン-1-イルスズ、テトラブタン-2-イルスズ、テトラペンチルスズ、テトラヘキシルスズ、テトラヘプチルスズ、テトラオクチルスズ、テトラシクロヘキシルスズ、テトラビニルスズ、テトラ2-プロペン-1-イルスズ、トリメチルビニルスズ、トリメチル2-プロペン-1-イルスズ、トリブチルメチルスズ、トリブチル2-メチルプロパン-2-イルスズ、トリブチル2-メチルブタン-2-イルスズ、トリブチルビニルスズ、トリブチル2-プロペン-1-イルスズ、2-ブテン-1-イルトリブチルスズ、3-ブテン-1-イルトリブチルスズ、トリブチル4-ペンテン-1-イルスズ、トリブチル5-ヘキセン-1-イルスズ、トリブチル2-メチル-1-プロペン-1-イルスズ、トリブチル2-メチル-2-プロペン-1-イルスズ、トリブチル3-ブテン-2-イルスズ、トリブチル3-ペンテン-2-イルスズ、トリブチル3-メチル-2-ブテン-1-イルスズ、トリブチル2-メチル-3-ブテン-2-イルスズ、トリブチル2-プロピン-1-イルスズ、トリブチル2-ブチン-1-イルスズ、トリブチル3-ブチン-1-イルスズ、トリブチル4-ペンチン-1-イルスズ、トリブチル5-ヘキシン-1-イルスズ、トリブチル3-ブチン-2-イルスズ、トリブチル3-ペンチン-2-イルスズ、トリブチル2-メチル-3-ブチン-2-イルスズ、トリメチルフェニルスズ、トリブチルフェニルスズ、トリブチル4-メチルフェニルスズ、トリブチル4-メトキシフェニルスズ、トリブチル4-フルオロフェニルスズ、トリブチル2,6-ジフルオロフェニルスズ、トリブチル2,3,4,5,6-ペンタフルオロフェニルスズ、トリブチル4-トリフルオロメチルフェニルスズ、トリブチルフルオロメチルスズ、トリフルオロメチルトリメチルスズ、トリブチルトリフルオロメチルスズ、トリブチル2,2,2-トリフルオロエチルスズ、ジブチルジメチルスズ、ジブチルジシクロヘキシルスズ、ジブチルジビニルスズ、ジブチルジ2-プロペン-1-イルスズ、ジブチルジ2-プロピン-1-イルスズ、ジメチルジフェニルスズ、ジブチルジフェニルスズが好適に挙げられる。これらの中でも、テトラブチルスズ、テトラペンチルスズ、テトラヘキシルスズ、テトラヘプチルスズ、テトラオクチルスズ、テトラ2-プロペン-1-イルスズ、トリブチル2-プロペン-1-イルスズ、ジブチルジ2-プロペン-1-イルスズがより好ましく、テトラペンチルスズ、テトラヘキシルスズ、テトラヘプチルスズ、テトラオクチルスズ、トリブチルスズ、テトラヘキシルスズ、テトラヘプチルスズ、テトラオクチルスズが特に好ましい。R1~R4の置換基が上記の範囲の場合に、広い温度範囲での電気化学特性を大幅に改善できるので好ましい。本発明の非水電解液において、非水電解液に含有される前記一般式Iで表される有機スズ化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.01質量以上が好ましく、0.03質量以上がより好ましく、0.05質量以上が更に好ましく、その上限は、1質量以下が好ましく、0.4質量以下がより好ましく、0.2質量以下が更に好ましく、0.1質量以下が特に好ましい。本発明の非水電解液において、前記一般式Iで表される有機スズ化合物を以下に述べる非水溶媒、電解質塩、更にその他の添加剤を組み合わせることにより、広い温度範囲での電気化学特性が相乗的に向上するという特異な効果を発現する。[第II発明]第II発明の非水電解液が、広い温度範囲での電気化学特性を大幅に改善できる理由は必ずしも明確ではないが、以下のように考えられる。第II発明の非水電解液が含有する前記一般式II及び/又はIIIで表される有機スズ化合物は、スズ元素に4つの置換基を有し、そのうちの少なくとも2つが脂肪族置換基であり、互いに結合して環を形成した構造を有する一般式IIか、もしくは、少なくとも1つの置換基がスズ元素と結合する炭素を有し、この炭素に更に2つの脂肪族置換基を有している一般式III。このような特定構造を有する有機スズ化合物を非水電解液中に含有させることにより、スズ元素に由来した耐熱性の高い被膜と環構造もしくは分枝構造を有する嵩高い置換基による立体的な効果により、耐熱性が高く、しかも低温での放電性能に優れた被膜となると考えられる。そのため低温から高温まで広い温度範囲での電気化学特性が著しく向上する特異的な効果をもたらすことが分かった。第II発明の非水電解液に含まれる有機スズ化合物は、下記一般式II及び/又はIIIで表される。式中、R11、R12及びL1は前記のとおりである。式中、R23~R28は前記のとおりである。前記一般式IIのR11及びR12は、それぞれ独立に炭素数1~8の直鎖もしくは分枝鎖のアルキル基、炭素数2~8の直鎖もしくは分枝鎖のアルケニル基、炭素数2~8の直鎖もしくは分枝鎖のアルキニル基、又は炭素数6~12のアリール基を示し、炭素数4~8の直鎖もしくは分枝鎖のアルキル基、又は炭素数3~8の直鎖もしくは分枝鎖のアルケニル基がより好ましく、炭素数5~8の直鎖もしくは分枝鎖のアルキル基、又は炭素数3~6の直鎖もしくは分枝鎖のアルケニル基が更に好ましい。また、R11及びR12が、炭素数1~8の直鎖もしくは分枝鎖のアルキル基であり、互いに環を形成していてもよく、この場合、好ましい環を構成する連結鎖はL1と同様である。L1は、炭素数2~10の直鎖もしくは分枝鎖のアルキレン基、又は炭素数4~10の直鎖もしくは分枝鎖のアルケニレン基を示し、炭素数4~8の直鎖もしくは分枝鎖のアルキレン基、又は炭素数4~8の直鎖もしくは分枝鎖のアルキレン基がより好ましく、炭素数4~6の直鎖のアルキレン基が更に好ましい。R11、R12、L1の水素原子はフッ素原子で置換されていてもよい。R11及びR12の具体例としては、iメチル基、エチル基、n-プロピル基、n-ブチル基、n-ペンチル基、n-ヘキシル基、n-ヘプチル基、n-オクチル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素で置換されたアルキル基、iiビニル基、2-プロペン-1-イル基、2-ブテンー1-イル基、3-ブテンー1-イル基、4-ペンテン-1-イル基、5-ヘキセン-1-イル基等の直鎖のアルケニル基、又は3-ブテン-2-イル基、2-メチル-1-プロペン-1-イル基、2-メチル-2-プロペン-1-イル基、3-ペンテン-2-イル基、2-メチル-3-ブテン-2-イル基、3-メチル-2-ブテン-1-イル基等の分枝鎖のアルケニル基、iiiエチニル基、2-プロピン-1-イル基、2-ブチン-1-イル基、3-ブチン-1-イル基、4-ペンチン-1-イル基、5-ヘキシン-1-イル基等の直鎖のアルキニル基、又は3-ブチン-2-イル基、3-ペンチン-2-イル基、2-メチル-3-ブチン-2-イル基等の分枝鎖のアルキニル基、ivフェニル基、2-メチルフェニル基、3-メチルフェニル基、4-メチルフェニル基、4-tertブチルフェニル基、4-メトキシフェニル基、2,4,6-トリメチルフェニル基、2-フルオロフェニル基、3-フルオロフェニル基、4-フルオロフェニル基、2,4-ジフルオロフェニル基、2,6-ジフルオロフェニル基、3,4-ジフルオロフェニル基、2,4,6-トリフルオロフェニル基、ペンタフルオロフェニル基、4-トリフルオロメチルフェニル基等のアリール基等が好適に挙げられる。これらの中でも、n-ブチル基、n-ペンチル基、n-ヘキシル基、n-ヘプチル基、n-オクチル基、2-プロペン-1-イル基が好ましく、n-ペンチル基、n-ヘキシル基、n-ヘプチル基、n-オクチル基、2-プロペン-1-イル基が更に好ましい。R11及びR12が、炭素数1~8の直鎖もしくは分枝鎖のアルキル基であり、互いに環を形成している場合の具体例としては、エタン-1,2-ジイル基、プロパン-1,3-ジイル基、ブタン-1,4-ジイル基、ペンタン-1,5-ジイル基、ヘキサン-1,6-ジイル基、ヘプタン-1,7-ジイル基、オクタン-1,8-ジイル基等が好適に挙げられる。これらの中でも、ブタン-1,4-ジイル基、ペンタン-1,5-ジイル基、ヘキサン-1,6-ジイル基、ヘプタン-1,7-ジイル基、オクタン-1,8-ジイル基が好ましく、ブタン-1,4-ジイル基、ペンタン-1,5-ジイル基、ヘキサン-1,6-ジイル基が更に好ましい。L1の具体例としては、エタン-1,2-ジイル基、プロパン-1,3-ジイル基、ブタン-1,4-ジイル基、ペンタン-1,5-ジイル基、ヘキサン-1,6-ジイル基、ヘプタン-1,7-ジイル基、オクタン-1,8-ジイル基等が好適に挙げられる。これらの中でも、ブタン-1,4-ジイル基、ペンタン-1,5-ジイル基、ヘキサン-1,6-ジイル基、ヘプタン-1,7-ジイル基、オクタン-1,8-ジイル基が好ましく、ブタン-1,4-ジイル基、ペンタン-1,5-ジイル基、ヘキサン-1,6-ジイル基が更に好ましい。前記一般式IIで表される有機スズ化合物の具体例としては、1,1-ジメチル-1-スタンナシクロプロパン、1,1-ジブチル-1-スタンナシクロプロパン、1,1-ジペンチル-1-スタンナシクロプロパン、1,1-ジ2-プロペン-1-イル-1-スタンナシクロプロパン、1,1-ジメチル-1-スタンナシクロブタン、1,1-ジブチル-1-スタンナシクロブタン、1,1-ジペンチル-1-スタンナシクロブタン、1,1-ジ2-プロペン-1-イル-1-スタンナシクロブタン、1,1-ジメチル-1-スタンナシクロペンタン、1,1-ジエチル-1-スタンナシクロペンタン、1-ブチル-1-メチル-1-スタンナシクロペンタン、1,1-ジブチル-1-スタンナシクロペンタン、1,1-ジペンチル-1-スタンナシクロペンタン、1,1-ジ2-プロペン-1-イル-1-スタンナシクロペンタン、1,1-ジメチル-1-スタンナシクロヘキサン、1,1-ジエチル-1-スタンナシクロヘキサン、1-ブチル-1-メチル-1-スタンナシクロヘキサン、1,1-ジブチル-1-スタンナシクロヘキサン、1,1-ジペンチル-1-スタンナシクロヘキサン、1,1-ジ2-プロペン-1-イル-1-スタンナシクロヘキサン、1,1,4,4-テトラメチル-1-スタンナシクロヘキサン、1,1-ジブチル-4,4-ジメチル-1-スタンナシクロヘキサン、1,1-ジメチル-1-スタンナシクロヘプタン、1,1-ジブチル-1-スタンナシクロヘプタン、1,1-ジペンチル-1-スタンナシクロヘプタン、1,1-ジ2-プロペン-1-イル-1-スタンナシクロヘプタン、1,1-ジメチル-1-スタンナシクロオクタン、1,1-ジブチル-1-スタンナシクロオクタン、1,1-ジペンチル-1-スタンナシクロオクタン、1,1-ジ2-プロペン-1-イル-1-スタンナシクロオクタン、5-スタンナスピロ[4,4]ノナン、5-スタンナスピロ[4,5]デカン、6-スタンナスピロ[5,5]ウンデカン、3,3,9,9-テトラメチル-6-スタンナスピロ[5,5]ウンデカン、7-スタンナスピロ[6,6]トリデカンが好適に挙げられる。上記化合物の中でも、1,1-ジブチル-1-スタンナシクロペンタン、1,1-ジペンチル-1-スタンナシクロペンタン、1,1-ジ2-プロペン-1-イル-1-スタンナシクロペンタン、1,1-ジブチル-1-スタンナシクロヘキサン、1,1-ジペンチル-1-スタンナシクロヘキサン、1,1-ジ2-プロペン-1-イル-1-スタンナシクロヘキサン、1,1-ジブチル-1-スタンナシクロヘプタン、1,1-ジペンチル-1-スタンナシクロヘプタン、1,1-ジ2-プロペン-1-イル-1-スタンナシクロヘプタン、6-スタンナスピロ[5,5]ウンデカン、7-スタンナスピロ[6,6]トリデカンがより好ましい。前記一般式IIIのR23~R25は、それぞれ独立に、炭素数1~8の直鎖もしくは分枝鎖のアルキル基、炭素数3~8のシクロアルキル基、炭素数2~8の直鎖もしくは分枝鎖のアルケニル基、炭素数2~8の直鎖もしくは分枝鎖のアルキニル基、又は炭素数6~12のアリール基を示し、炭素数3~8の直鎖もしくは分枝鎖のアルキル基、炭素数5~7のシクロアルキル基、又は炭素数3~8の直鎖もしくは分枝鎖のアルケニル基がより好ましく、炭素数3~8の分枝鎖のアルキル基又は炭素数5~7のシクロアルキル基が更に好ましい。R23~R25のうち、1個以上が炭素数3~8の分枝鎖のアルキル基、又は炭素数5~7のシクロアルキル基であることが好ましく、2個以上が炭素数3~8の分枝鎖のアルキル基、又は炭素数5~7のシクロアルキル基であると更に好ましい。R26及びR27は、それぞれ独立に、炭素数1~6の直鎖もしくは分枝鎖のアルキル基、炭素数2~6の直鎖もしくは分枝鎖のアルケニル基、又は炭素数2~6の直鎖もしくは分枝鎖のアルキニル基を示し、炭素数1~4の直鎖もしくは分枝鎖のアルキル基、炭素数2~4の直鎖もしくは分枝鎖のアルケニル基がより好ましい。R26及びR27は互いに結合して環を形成しているとより好ましく、この場合、環を構成する炭素数は3~9がより好ましく4~6が更に好ましい。R28は、水素原子、炭素数1~6の直鎖もしくは分枝鎖のアルキル基、炭素数2~6の直鎖もしくは分枝鎖のアルケニル基、又は炭素数2~6の直鎖もしくは分枝鎖のアルキニル基を示し、水素原子、炭素数1~4の直鎖もしくは分枝鎖のアルキル基、又は炭素数2~4の直鎖もしくは分枝鎖のアルケニル基がより好ましい。R23~R28の水素原子はフッ素原子で置換されていてもよい。前記一般式IIIのR23~R25の具体例としては、メチル基、エチル基、n-プロピル基、n-ブチル基、n-ペンチル基、n-ヘキシル基、n-ヘプチル基、n-オクチル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素原子で置換されたアルキル基、ビニル基、2-プロペン-1-イル基、2-ブテンー1-イル基、3-ブテンー1-イル基、4-ペンテン-1-イル基、5-ヘキセン-1-イル基等の直鎖のアルケニル基、又は3-ブテン-2-イル基、2-メチル-1-プロペン-1-イル基、2-メチル-2-プロペン-1-イル基、3-ペンテン-2-イル基、2-メチル-3-ブテン-2-イル基、3-メチル-2-ブテン-1-イル基等の分枝鎖のアルケニル基、エチニル基、2-プロピン-1-イル基、2-ブチン-1-イル基、3-ブチン-1-イル基、4-ペンチン-1-イル基、5-ヘキシン-1-イル基等の直鎖のアルキニル基、又は3-ブチン-2-イル基、3-ペンチン-2-イル基、2-メチル-3-ブチン-2-イル基等の分枝鎖のアルキニル基、シクロプロピル基、シクロブチル基、シクロペンチル基、シクロヘキシル基、シクロヘプチル基、シクロオクチル基等のシクロアルキル基等が好適に挙げられる。これらの中でも、n-ブチル基、n-ペンチル基、n-ヘキシル基、ビニル基、2-プロペン-1-イル基、2-プロピン-1-イル基、iso-プロピル基、sec-ブチル基、tert-ブチル基、tert-アミル基、シクロペンチル基、シクロヘキシル基、シクロヘプチル基が好ましく、iso-プロピル基、tert-ブチル基、tert-アミル基、シクロペンチル基、シクロヘキシル基が更に好ましい。R26及びR27の具体例としては、メチル基、エチル基、n-プロピル基、n-ブチル基、n-ペンチル基、n-ヘキシル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素原子で置換されたアルキル基、ビニル基、2-プロペン-1-イル基、2-ブテンー1-イル基、3-ブテンー1-イル基、4-ペンテン-1-イル基、5-ヘキセン-1-イル基等の直鎖のアルケニル基、又は3-ブテン-2-イル基、2-メチル-1-プロペン-1-イル基、2-メチル-2-プロペン-1-イル基、3-ペンテン-2-イル基、2-メチル-3-ブテン-2-イル基、3-メチル-2-ブテン-1-イル基等の分枝鎖のアルケニル基、エチニル基、2-プロピン-1-イル基、2-ブチン-1-イル基、3-ブチン-1-イル基、4-ペンチン-1-イル基、5-ヘキシン-1-イル基等の直鎖のアルキニル基、又は3-ブチン-2-イル基、3-ペンチン-2-イル基、2-メチル-3-ブチン-2-イル基等の分枝鎖のアルキニル基等が好適に挙げられる。これらの中でも、メチル基、エチル基、n-プロピル基、iso-プロピル基、ビニル基、2-プロペン-1-イル基、エチニル基、2-プロピン-1-イル基が好ましく、メチル基、エチル基、ビニル基が更に好ましい。R28の具体例としては、水素原子であってもよいこと以外はR26及びR27と同じであり、水素原子、メチル基、エチル基、n-プロピル基、iso-プロピル基、ビニル基、2-プロペン-1-イル基、エチニル基、2-プロピン-1-イル基が好ましく、水素原子、メチル基、エチル基が更に好ましい。R26及びR27は互いに結合して環を形成しているとより好ましく、Sn原子に結合する置換基-CR26R27R28の具体例としては、シクロプロピル基、シクロブチル基、シクロペンチル基、シクロヘキシル基、シクロヘプチル基、シクロオクチル基等のシクロアルキル基が好適に挙げられ、シクロペンチル基、シクロヘキシル基、シクロヘプチル基が更に好ましい。前記一般式Iで表される有機スズ化合物の具体例としては、トリメチルisoプロピルスズ、secブチルトリメチルスズ、tertブチルトリメチルスズ、tertアミルトリメチルスズ、トリブチルisoプロピルスズ、トリブチルsecブチルスズ、トリブチルtertブチルスズ、tertアミルトリブチルスズ、トリペンチルisoプロピルスズ、secブチルトリペンチルスズ、tertブチルトリペンチルスズ、tertアミルトリペンチルスズ、トリヘキシルisoプロピルスズ、secブチルトリヘキシルスズ、tertブチルトリヘキシルスズ、tertアミルトリヘキシルスズ、トリオクチルisoプロピルスズ、secブチルトリオクチルスズ、tertブチルトリオクチルスズ、tertアミルトリオクチルスズ、ジメチルジisoプロピルスズ、ジsecブチルジメチルスズ、ジtertブチルジメチルスズ、ジtertアミルジメチルスズ、ジブチルジisoプロピルスズ、ジブチルジsecブチルスズ、ジブチルジtertブチルスズ、ジtertアミルジブチルスズ、ジペンチルジisoプロピルスズ、ジsecブチルジペンチルスズ、ジtertブチルジペンチルスズ、ジtertアミルジペンチルスズ、ジヘキシルジisoプロピルスズ、ジsecブチルジヘキシルスズ、ジtertブチルジヘキシルスズ、ジtertアミルジヘキシルスズ、ジオクチルジisoプロピルスズ、ジsecブチルジオクチルスズ、ジtertブチルジオクチルスズ、ジtertアミルジオクチルスズ、テトラisoプロピルスズ、テトラsecブチルスズ、シクロプロピルトリメチルスズ、トリブチルシクロプロピルスズ、シクロプロピルトリペンチルスズ、シクロプロピルトリヘキシルスズ、シクロプロピルトリオクチルスズ、シクロブチルトリメチルスズ、トリブチルシクロブチルスズ、シクロブチルトリペンチルスズ、シクロブチルトリヘキシルスズ、シクロブチルトリオクチルスズ、シクロペンチルトリメチルスズ、トリブチルシクロペンチルスズ、シクロペンチルトリペンチルスズ、シクロペンチルトリヘキシルスズ、シクロペンチルトリオクチルスズ、シクロヘキシルトリメチルスズ、トリブチルシクロヘキシルスズ、シクロヘキシルトリペンチルスズ、シクロヘキシルトリヘキシルスズ、シクロヘキシルトリオクチルスズ、シクロヘプチルトリメチルスズ、トリブチルシクロヘプチルスズ、シクロヘプチルトリペンチルスズ、シクロヘプチルトリヘキシルスズ、シクロヘプチルトリオクチルスズ、シクロオクチルトリメチルスズ、トリブチルシクロオクチルスズ、シクロオクチルトリペンチルスズ、シクロオクチルトリヘキシルスズ、シクロオクチルトリオクチルスズ、ジシクロペンチルジメチルスズ、ジブチルジシクロペンチルスズ、ジシクロペンチルジペンチルスズ、ジシクロペンチルジヘキシルスズ、ジシクロペンチルジオクチルスズ、ジシクロヘキシルジメチルスズ、ジブチルジシクロヘキシルスズ、ジシクロヘキシルジペンチルスズ、ジシクロヘキシルジヘキシルスズ、ジシクロヘキシルジオクチルスズ、トリシクロペンチルメチルスズ、ブチルジトリシクロペンチルスズ、トリシクロペンチルペンチルスズ、トリシクロペンチルヘキシルスズ、トリシクロペンチルオクチルスズ、トリシクロヘキシルメチルスズ、ブチルトリシクロヘキシルスズ、トリシクロヘキシルペンチルスズ、トリシクロヘキシルヘキシルスズ、トリシクロヘキシルオクチルスズ、テトラシクロペンチルスズ、テトラシクロヘキシルスズが好適に挙げられる。上記化合物の中でも、ジブチルジisoプロピルスズ、ジブチルジsecブチルスズ、ジブチルジtertブチルスズ、ジペンチルジisoプロピルスズ、ジsecブチルジペンチルスズ、ジtertブチルジペンチルスズ、トリブチルシクロペンチルスズ、シクロペンチルトリペンチルスズ、トリブチルシクロヘキシルスズ、シクロヘキシルトリペンチルスズ、トリブチルシクロヘプチルスズ、シクロヘプチルトリペンチルスズ、ジブチルジシクロペンチルスズ、ジシクロペンチルジペンチルスズ、ブチルジトリシクロペンチルスズ、トリシクロペンチルペンチルスズ、テトラシクロペンチルスズがより好ましい。R11、R12、L1、R23~R28の置換基が上記の範囲の場合に、広い温度範囲での電気化学特性を大幅に改善できるので好ましい。本発明の非水電解液において、非水電解液に含有される前記一般式II及び/又はIIIで表される有機スズ化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.008質量以上が好ましく、0.02質量以上がより好ましい。また、その上限は、3質量以下が好ましく、1質量以下がより好ましい。本発明の非水電解液において、前記一般式II及び/又はIIIで表される有機スズ化合物を以下に述べる非水溶媒、電解質塩、更にその他の添加剤を組み合わせることにより、広い温度範囲での電気化学特性が相乗的に向上するという特異な効果を発現する。[第III発明]第III発明の非水電解液が、広い温度範囲での電気化学特性を大幅に改善できる理由は必ずしも明確ではないが、以下のように考えられる。第III発明の非水電解液が含有する前記一般式IVで示される有機スズ化合物は、スズ元素に置換基を有し、そのうちの少なくとも1つが炭化水素基であり、少なくとも1つの置換基がスズ原子と酸素原子又は硫黄原子を介して結合している。このような特定構造を有する有機スズ化合物とフッ素原子又は炭素-炭素二重結合を有する環状カーボネートを非水電解液中に含有させることにより、スズ原子と酸素原子又は硫黄原子に由来する低温での放電性能に優れるという性質とフッ素原子又は炭素-炭素二重結合を有する環状カーボネートによる高い耐熱性を併せ持つ良質な被膜となると考えられる。そのため低温から高温まで広い温度範囲での電気化学特性が著しく向上する特異的な効果をもたらすことが分かった。第III発明の非水電解液に含まれる有機スズ化合物は、下記一般式IVで表される。式中、X1、X2、及びX3はそれぞれ独立に酸素原子又は硫黄原子を含む下記の置換基を示し、また、X1及びX2は互いに結合し、下記の置換基であってもよい。一般式IVのR31は、炭素数1~8の直鎖もしくは分枝鎖のアルキル基、炭素数2~8の直鎖もしくは分枝鎖のアルケニル基、炭素数2~8の直鎖もしくは分枝鎖のアルキニル基、又は炭素数6~12のアリール基を示し、炭素数4~8の直鎖もしくは分枝鎖のアルキル基又は炭素数3~8の直鎖もしくは分枝鎖のアルケニル基が好ましい。R32及びR33は、炭素数1~8の直鎖もしくは分枝鎖のアルキル基、又は炭素数6~12のアリール基を示し、炭素数1~4の直鎖もしくは分枝鎖のアルキル基が好ましい。Yは酸素原子又は硫黄原子を示し、酸素原子が好ましい。Lは、エーテル結合又は炭素-炭素不飽和結合を有してもよい炭素数1~8の直鎖もしくは分枝鎖のアルキレン基を示し、炭素数1~4の直鎖もしくは分枝鎖のアルキレン基が好ましい。R31、R32、R33及びL3の水素原子はフッ素原子で置換されていてもよい。一般式IVのa、b及びcは0又は1を示し、dは1~3の整数を示し、mは0又は1を示す。m=0場合、abcd=4であり、m=1の場合、a=b=c=0、d=2である。R31の具体例としては、メチル基、エチル基、n-プロピル基、n-ブチル基、n-ペンチル基、n-ヘキシル基、n-ヘプチル基、n-オクチル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素原子で置換されたアルキル基、ビニル基、2-プロペン-1-イル基、2-ブテンー1-イル基、3-ブテンー1-イル基、4-ペンテン-1-イル基、5-ヘキセン-1-イル基等の直鎖のアルケニル基、又は3-ブテン-2-イル基、2-メチル-1-プロペン-1-イル基、2-メチル-2-プロペン-1-イル基、3-ペンテン-2-イル基、2-メチル-3-ブテン-2-イル基、3-メチル-2-ブテン-1-イル基等の分枝鎖のアルケニル基、エチニル基、2-プロピン-1-イル基、2-ブチン-1-イル基、3-ブチン-1-イル基、4-ペンチン-1-イル基、5-ヘキシン-1-イル基等の直鎖のアルキニル基、又は3-ブチン-2-イル基、3-ペンチン-2-イル基、2-メチル-3-ブチン-2-イル基等の分枝鎖のアルキニル基、フェニル基、2-メチルフェニル基、3-メチルフェニル基、4-メチルフェニル基、4-tertブチルフェニル基、4-メトキシフェニル基、2,4,6-トリメチルフェニル基、2-フルオロフェニル基、3-フルオロフェニル基、4-フルオロフェニル基、2,4-ジフルオロフェニル基、2,6-ジフルオロフェニル基、3,4-ジフルオロフェニル基、2,4,6-トリフルオロフェニル基、ペンタフルオロフェニル基、4-トリフルオロメチルフェニル基等のアリール基等が好適に挙げられる。これらの中でも、n-ブチル基、n-ペンチル基、n-ヘキシル基、n-ヘプチル基、n-オクチル基、2-プロペン-1-イル基が好ましい。R32及びR33の具体例としては、メチル基、エチル基、n-プロピル基、n-ブチル基、n-ペンチル基、n-ヘキシル基、n-ヘプチル基、n-オクチル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素原子で置換されたアルキル基、フェニル基、2-メチルフェニル基、3-メチルフェニル基、4-メチルフェニル基、4-tertブチルフェニル基、4-メトキシフェニル基、2,4,6-トリメチルフェニル基、2-フルオロフェニル基、3-フルオロフェニル基、4-フルオロフェニル基、2,4-ジフルオロフェニル基、2,6-ジフルオロフェニル基、3,4-ジフルオロフェニル基、2,4,6-トリフルオロフェニル基、ペンタフルオロフェニル基、4-トリフルオロメチルフェニル基等のアリール基等が好適に挙げられ、中でも、メチル基、エチル基、n-プロピル基、n-ブチル基が好ましい。L3の具体例としては、メチレン基、エタン-1,2-ジイル基、プロパン-1,3-ジイル基、ブタン-1,4-ジイル基、ペンタン-1,5-ジイル基、ヘキサン-1,6-ジイル基、ヘプタン-1,7-ジイル基、オクタン-1,8-ジイル基等の直鎖のアルキレン基、1,1-エタンジイル基、2,2-ジメチル-1,3-プロパンジイル基、1-メチル-1,2-ブタンジイル基、2-メチル-2,4-ペンタンジイル基、1,2-オクタンジイル基等の分枝のアルキレン基、1-ブチルオキシメチルエタン-1,2-ジイル基、1-アリルオキシメチルエタン-1,2-ジイル基、2-ブテン-1,4―ジイル基等のエーテル結合もしくは炭素―炭素不飽和結合を有するアルキレン基、2,2-ジフルオロプロパン-1,3-ジイル基等の水素原子の一部がフッ素原子で置換されたアルキレン基等が好適に挙げられ、中でも、メチレン基、エタン-1,2-ジイル基、プロパン-1,3-ジイル基が好ましい。X1、X2、X3、Y及びR31の置換基が上記の範囲の場合に、広い温度範囲での電気化学特性を大幅に改善できるので好ましい。前記一般式IVで示される化合物としては、次のa~fが挙げられる。a有機スズスルホネートm=0、X1、X2及びX3のうち少なくとも1つが、-OSO2R32で示される化合物b有機スズカルボキシレートm=0、X1、X2及びX3のうち少なくとも1つが、-OCOR32で示される化合物c有機スズアルコキシドm=0、X1、X2及びX3のうち少なくとも1つが、-OR32もしくは、-O-L3-O-で示される化合物d有機スズβ-ジカルボニルm=0、X1、X2及びX3のうち少なくとも1つが、-OCR32=CHCOR32、又は-OCR33=CHCOOR32で示される化合物e有機スズオキシド/サルファイドm=1、Yが酸素原子もしくは硫黄原子で示される化合物f有機スズチオレート、メルカプトオキシド、メルカプトカルボキシレートm=0、X1、X2及びX3のうち少なくとも1つが、-S-L3-S-、-S-L3-O-、又は-S-L3-COO-で示される化合物より具体的には次に示す化合物が例示されるが、下記の例示により何ら制限されるものではない。a有機スズスルホネートとしては、ジメチルスズジメタンスルホネート、ジイソプロピルスズジメタンスルホネート、ジシクロヘキスルスズジメタンスルホネート、ジブチルスズジメタンスルホネート、トリブチルスズメタンスルホネート、モノブチルスズトリメタンスルホネート、ジブチルスズジエタンスルホネート、ジブチルスズビストリフルオロメタンスルホネート、6,6-ジブチル-1,5,2,4,6-ジオキサジチアスズ2,2,4,4-テトラオキシドC4H92Sn-OSO2CH2SO2O-、ジフェニルスズジメタンスルホネート、ジフェニルスズビストリフルオロメタンスルホネート等のSn-OSO2結合を有する化合物が挙げられる。これらの中でも、ジメチルスズジメタンスルホネート、ジブチルスズジメタンスルホネート、トリブチルスズメタンスルホネート、モノブチルスズトリメタンスルホネート、ジブチルスズジエタンスルホネート、ジブチルスズビストリフルオロメタンスルホネート、6,6-ジブチル-1,5,2,4,6-ジオキサジチアスズ2,2,4,4-テトラオキシドが好ましく、ジブチルスズジメタンスルホネート、ジブチルスズジエタンスルホネート、ジブチルスズビストリフルオロメタンスルホネート、6,6-ジブチル-1,5,2,4,6-ジオキサジチアスズ2,2,4,4-テトラオキシドが更に好ましい。b有機スズカルボキシレートとしては、ジメチルスズジアセテート、ジイソプロピルスズジアセテート、ジブチルスズジアセテート、ジフェニルスズジアセテート、トリブチルスズアセテート、ジブチルスズジアクリレート、ジブチルスズジメタクリレート、ジブチルスズジベンゾエート、ジブチルスズビスヘキサフルオロベンゾエート、ジブチルスズビスネオデカノエート、ジブチルスズビス2-エチルヘキサノエート、ジブチルスズジドデカノエート等のSn-OCO結合を有する化合物が挙げられる。これらの中でも、ジメチルスズジアセテート、ジイソプロピルスズジアセテート、ジブチルスズジアセテート、ジブチルスズジアクリレート、ジブチルスズジメタクリレート、ジブチルスズジベンゾエート、ジブチルスズビスヘキサフルオロベンゾエート、ジブチルスズビス2-エチルヘキサノエートが好ましく、ジブチルスズジアセテート、ジブチルスズジアクリレート、ジブチルスズジメタクリレート、ジブチルスズジベンゾエートが更に好ましい。c有機スズアルコキシドとしては、ブチルスズトリメトキシド、ジブチルスズジメトキシド、トリブチルスズメトキシド、ジオクチルスズジメトキシド、ジフェニルスズジメトキシド、ジブチルスズジブトキシド、ジブチルスズジイソプロポキシド、の一価アルコールのアルコキサイド、ジブチルスズエチレングリコラート、ジビニルスズエチレングリコラート、ジアリルスズエチレングリコラート、ジブチルスズ1-ヘキシルエチレングリコラート、ジビニルスズ1-ヘキシルエチレングリコラート、ジブチルスズ1-ビニルオキシメチルエチレングリコラート、ジブチルスズ1-アリロキシメチルエチレングリコラート、ジブチルズ1-ブトキシメチルエチレングリコラート、ジブチルスズ-1,3-プロピレングリコラート、ジブチルスズ2,2-ジメチル-1,3-プロピレングリコラート、ジブチルスズ1,1,3-トリメチル-1,3-プロピレングリコラート、ジブチルスズ2,2-ジフルオロ-1,3-プロピレングリコラート、ジブチルスズ2-ブテニレン-1,4-グリコラート等の有機スズグリコラートが挙げられる。これらの中でも、ジブチルスズジメトキシド、ジオクチルスズジメトキシド、ジブチルスズジブトキシド、ジブチルスズエチレングリコラート、ジビニルスズエチレングリコラート、ジアリルスズエチレングリコラート、ジブチルスズ1-ヘキシルエチレングリコラート、ジブチルスズ1-アリロキシメチルエチレングリコラート、ジブチルスズ1-ブトキシメチルエチレングリコラート、ジブチルスズ-1,3-プロピレングリコラート、ジブチルスズ2,2-ジメチル-1,3-プロピレングリコラート、ジブチルスズ2,2-ジフルオロ-1,3-プロピレングリコラート、ジブチルスズ2-ブテニレン-1,4-グリコラートが好ましく、ジブチルスズジメトキシド、ジオクチルスズジメトキシド、ジブチルスズジブトキシド、ジブチルスズエチレングリコラート、ジブチルスズ-1,3-プロピレングリコラートが更に好ましい。d有機スズβ-ジカルボニル化合物としては、ジブチルスズビスアセチルアセトネート、ジフェニルスズビスアセチルアセトネート、トリブチルスズアセチルアセトネート、ジブチルスズビスヘキサフルオロアセチルアセトネート、ジブチルスズビス2,2,6,6-テトラメチル-3,5-ヘプタンジオネート、ジブチルスズビス2,2-ジメチル-3,5-ヘキサンジオネート、ジブチルスズビスメチルアセチルアセテート、ジブチルスズビス、ジブチルスズビスベンゾイルアセトネート、ジブチルスズビスジベンゾイルメタネート等の有機スズβ-ジケトネート及びβ-ケトエステル化合物が挙げられる。これらの中でも、ジブチルスズビスアセチルアセトネート、ジブチルスズビスヘキサフルオロアセチルアセトネート、ジブチルスズビスメチルアセチルアセテート、ジブチルスズビス、ジブチルスズビスベンゾイルアセトネートが好ましく、ジブチルスズビスアセチルアセトネート、ジブチルスズビスメチルアセチルアセテート、ジブチルスズビスが更に好ましい。e有機スズオキシド/サルファイドとしては、ジメチルスズオキシド、ジイゾプロピルスズオキシド、ジビニルスズオキシド、ジアリルスズオキシド、ジブチルスズオキシド、ジオクチルスズオキシド、メチルフェニルスズオキシド、ジフェニルスズオキシド、ジシクロヘキスルスズオキシド、ジメチルスズサルファイド、ジブチルスズサルファイド等のSn=O、Sn=S結合を有するものが挙げられる。これらの中でも、ジメチルスズオキシド、ジイソプロピルスズオキシド、ジブチルスズオキシド、ジオクチルスズオキシド、メチルフェニルスズオキシド、ジシクロヘキスルスズオキシドが好ましく、ジブチルスズオキシド、ジオクチルスズオキシドが更に好ましい。f有機スズチオレート、メルカプトオキシド、メルカプトカルボキシレートとしては、モノブチルスズトリスメタンチオレート、ジブチルスズビスメタンチオレートC4H92SnSCH32、ジフェニルスズビスメタンチオレート、トリブチルスズメタンチオレート、モノブチルスズトリスメタンチオレート、ジブチルスズ1,2-エタンジチオラート、ジブチルスズ-O,S-モノチオエチレングリコラートC4H92Sn-SCH2CH2O-等のSn-S結合もしくは、O-Sn-S結合を含む化合物、モノメチルスズS,S,S-トリスイソオクチルチオグリコレート、モノブチルスズ-S,S,S-トリスイソオクチルチオグリコレート、モノオクチルスズ-S,S,S-トリスイソオクチルチオグリコレート、ジメチルスズ-S,S-ビスイソオクチルチオグリコレート、ジブチルスズ-S,S-ビスイソオクチルチオグリコレート、ジオクチルスズ-S,S-ビスイソオクチルチオグリコレート、ジブチルスズ-S,S-ビスブチル-3-メルカプトプロピオネート、ジブチルスズ-O,S-チオグリコレートC4H92Sn-SCH2CO2-、ジビニルスズ-O,S-チオグリコラート、ジブチルスズ-O,S-3-メルカプトプロピオネート、ジブチルスズ-S,S-ビスメチルチオグリコレートC4H92SnSCH2CO2CH32、ジフェニルスズ-S,S-ビスメチルチオグリコレート等のSn-S-L-COO-結合を含むものが挙げられる。これらの中でも、モノブチルスズトリスメタンチオレート、ジブチルスズビスメタンチオレート、ジブチルスズ-1,2-エタンジチオラート、ジブチルスズ-O,S-モノチオエチレングリコラート、ジブチルスズ-S,S-ビスイソオクチルチオグリコレート、ジオクチルスズ-S,S-ビスイソオクチルチオグリコレート、ジブチルスズ-S,S-ビスブチル-3-メルカプトプロピオネート、ジブチルスズ-O,S-チオグリコレート、ジブチルスズ-O,S-3-メルカプトプロピオネート、ジブチルスズ-S,S-ビスメチルチオグリコレートが好ましく、ジブチルスズビスメタンチオレート、ジブチルスズ-1,2-エタンジチオラート、ジブチルスズ-O,S-モノチオエチレングリコラート、ジブチルスズ-O,S-チオグリコレート、ジブチルスズ-O,S-3-メルカプトプロピオネート、ジブチルスズ-S,S-ビスメチルチオグリコレートが更に好ましい。上記有機スズ化合物の中でもa有機スズスルホネート、b有機スズカルボキシレートがより好ましい。本発明の非水電解液において、非水電解液に含有される前記一般式IVで示される有機スズ化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.008質量以上が好ましく、0.02質量以上がより好ましい。また、その上限は、3質量以下が好ましく、1質量以下がより好ましい。本発明の非水電解液において、前記一般式IVで示される有機スズ化合物を以下に述べる非水溶媒、電解質塩、更にその他の添加剤を組み合わせることにより、広い温度範囲での電気化学特性が相乗的に向上するという特異な効果を発現する。非水溶媒本発明の非水電解液に使用される非水溶媒としては、環状カーボネート、鎖状エステル、エーテル、アミド、リン酸エステル、スルホン、ラクトン、ニトリル、S=O結合含有化合物等が挙げられ、環状カーボネートと鎖状エステルの両方が含まれることが好ましい。なお、鎖状エステルなる用語は、鎖状カーボネート及び鎖状カルボン酸エステルを含む概念である。環状カーボネートとしては、エチレンカーボネートEC、プロピレンカーボネートPC、1,2-ブチレンカーボネート、2,3-ブチレンカーボネート、4-フルオロ-1,3-ジオキソラン-2-オンFEC、トランス又はシス-4,5-ジフルオロ-1,3-ジオキソラン-2-オン以下、両者を総称してDFECという、ビニレンカーボネートVC、ビニルエチレンカーボネートVEC等が好適に挙げられる。これらの中でも、環状カーボネートが、炭素-炭素二重結合を含まない環状カーボネートの二種類以上で構成される場合に広い温度範囲での電気化学特性が一段と向上するのでより好ましい。特に炭素-炭素二重結合を含まない環状カーボネートとしてプロピレンカーボネートが含まれていると好ましい。上記の理由は必ずしも明らかではないが、環状カーボネートが炭素-炭素二重結合を含まない環状カーボネートの二種類以上で構成される場合には、有機スズ化合物と相俟って形成される被膜が過度に緻密化することなく耐熱性が向上するためであると考えられる。環状カーボネート中にプロピレンカーボネートが占める体積の割合は、1体積以上が好ましく、更に好ましくは5体積以上、特に好ましくは10体積以上、また、上限としては、45体積以下が好ましく、更に好ましくは35体積以下、特に好ましくは25体積以下である。環状カーボネートの含有量は、非水溶媒の総体積に対して、10体積~40体積の範囲で用いるのが好ましい。含有量が10体積未満であると非水電解液の伝導度が低下し、広い温度範囲での電気化学特性が低下する場合があり、40体積を超えると非水電解液の粘性が高くなるため広い温度範囲での電気化学特性が低下する場合があるので上記範囲であることが好ましい。これらの環状カーボネートの好適な組合せとしては、ECとPC、ECとFEC、PCとFEC、FECとDFEC、ECとDFEC、PCとDFEC、ECとPCとFEC等が好ましい。本発明の非水電解液において、前記一般式IVで示される有機スズ化合物に組み合わせて使用する環状カーボネートとして、少なくともフッ素原子又は炭素-炭素二重結合を有する環状カーボネートを含む場合に、広い温度範囲での電気化学特性が相乗的に向上するという特異な効果を発現する。特にフッ素原子を有する環状カーボネートとして4-フルオロ-1,3-ジオキソラン-2-オンFEC又は4,5-ジフルオロ-1,3-ジオキソラン-2-オンDFEC、炭素-炭素二重結合を有する環状カーボネートとしてビニレンカーボネートVC及び/又はビニルエチレンカーボネートVECが含まれていると好ましい。フッ素原子を有する環状カーボネートの場合、環状カーボネート中に占める体積の割合は、好ましくは0.1体積以上、より好ましくは1体積以上、更に好ましくは10体積以上、特に好ましくは30体積以上、最も好ましくは55体積以上である。また、その上限は、好ましくは90体積以下、より好ましくは80体積以下、更に好ましくは70体積以下である。炭素-炭素二重結合を有する環状カーボネートの場合、環状カーボネート中に占める体積の割合は、好ましくは0.1体積以上、より好ましくは0.5体積以上、更に好ましくは1体積以上、また、その上限は、好ましくは10体積以下、より好ましくは5体積以下、更に好ましくは3体積以下である。鎖状エステルとしては、メチルエチルカーボネートMEC、メチルプロピルカーボネートMPC、メチルイソプロピルカーボネートMIPC、メチルブチルカーボネート、エチルプロピルカーボネート等の非対称鎖状カーボネート、ジメチルカーボネートDMC、ジエチルカーボネートDEC、ジプロピルカーボネート、ジブチルカーボネート等の対称鎖状カーボネート、プロピオン酸メチル、プロピオン酸エチル、酢酸メチル、酢酸エチル等の鎖状カルボン酸エステルが好適に挙げられる。鎖状エステルの含有量は、特に制限されないが、非水溶媒の総体積に対して、60~90体積の範囲で用いるのが好ましい。該含有量が60体積以上であれば非水電解液の粘度が高くなりすぎず、90体積以下であれば非水電解液の電気伝導度が低下して広い温度範囲での電気化学特性が低下するおそれが少ないので上記範囲であることが好ましい。前記鎖状エステルの中でも、ジメチルカーボネート、メチルエチルカーボネート、メチルプロピルカーボネート、メチルイソプロピルカーボネート、メチルブチルカーボネート、プロピオン酸メチル、酢酸メチル及び酢酸エチルから選ばれるメチル基を含む鎖状エステルが好ましく、特にメチル基を有する鎖状カーボネートが好ましい。また、鎖状カーボネートを用いる場合には、対称鎖状カーボネートと非対称鎖状カーボネートの両方が含まれるとより好ましく、対称鎖状カーボネートの含有量が非対称鎖状カーボネートより多く含まれると更に好ましい。鎖状カーボネート中に対称鎖状カーボネートが占める体積の割合は、50体積以上であり、55体積以上がより好ましい。上限としては、95体積以下がより好ましく、85体積以下であると更に好ましく、対称鎖状カーボネートにジメチルカーボネート及びジエチルカーボネートが含まれると特に好ましい。非水溶媒中のジエチルカーボネートの含有量としては、1体積以上が好ましく、2体積以上がより好ましく、上限としては、10体積以下が好ましく、6体積以下である場合がより好ましい。非対称鎖状カーボネートはメチル基を有するとより好ましく、MECが特に好ましい。上記の場合に一段と広い温度範囲での電気化学特性が向上するので好ましい。環状カーボネートと鎖状カーボネートの割合は、広い温度範囲での電気化学特性向上の観点から、環状カーボネート:鎖状カーボネートが10:90~45:55が好ましく、15:85~40:60がより好ましく、20:80~35:65が特に好ましい。非水電解液中に、更に炭素数1~6の脂肪族炭化水素基が第3級炭素原子又は第4級炭素原子を介してベンゼン環に結合しているベンゼン化合物第2の添加剤を含むと、一段と広い温度範囲での電気化学特性が向上するので好ましい。理由は必ずしも明らかではないが、ベンゼン環が負極に吸着し、更にベンゼン環に分枝鎖のアルキル基を有しているので、前記一般式I~IVのいずれかで表される有機スズ化合物の1種以上に由来する被膜が過度に緻密化することなく耐熱性が向上するためであると考えられる。非水電解液に含有される炭素数1~6の脂肪族炭化水素基が第3級炭素原子又は第4級炭素原子を介してベンゼン環に結合しているベンゼン化合物の含有量は、前記一般式I~IVのいずれかで表される有機スズ化合物の質量に対して1~50倍の質量であることが好ましい。該含有量が前記一般式I~IVのいずれかで表される有機スズ化合物の質量に対して50倍以下であれば、負極上に過度に吸着して低温特性が低下するおそれが少なく、また1倍以上であれば負極への吸着の効果が十分得られる。従って、1倍以上が好ましく、4倍以上が更に好ましく、10倍以上が特に好ましい。上限としては、50倍以下が好ましく、40倍以下が更に好ましく、30倍以下が特に好ましい。炭素数1~6の脂肪族炭化水素基が第3級炭素原子又は第4級炭素原子を介してベンゼン環に結合しているベンゼン化合物としては、ビフェニル、シクロヘキシルベンゼン、フルオロシクロヘキシルベンゼン1-フルオロ-2-シクロヘキシルベンゼン、1-フルオロ-3-シクロヘキシルベンゼン、1-フルオロ-4-シクロヘキシルベンゼン、tert-ブチルベンゼン、13-ジ-tert-ブチルベンゼン、tert-アミルベンゼン、1-フルオロ-4-tert-ブチルベンゼンが好適に挙げられ、ビフェニル、シクロヘキシルベンゼン、tert-ブチルベンゼン、tert-アミルベンゼンがより好ましく、tert-ブチルベンゼン、tert-アミルベンゼンが特に好ましい。その他の非水溶媒としては、ピバリン酸メチル、ピバリン酸ブチル、ピバリン酸ヘキシル、ピバリン酸オクチル等の第3級カルボン酸エステル、シュウ酸ジメチル、シュウ酸エチルメチル、シュウ酸ジエチル等のシュウ酸エステル、テトラヒドロフラン、2-メチルテトラヒドロフラン、1,3-ジオキソラン、1,3-ジオキサン、1,4-ジオキサン等の環状エーテル、1,2-ジメトキシエタン、1,2-ジエトキシエタン、1,2-ジブトキシエタン等の鎖状エーテル、ジメチルホルムアミド等のアミド、リン酸トリメチル、リン酸トリブチル、リン酸トリオクチル等のリン酸エステル、スルホラン等のスルホン、γ-ブチロラクトン、γ-バレロラクトン、α-アンゲリカラクトン等のラクトン、アセトニトリル、プロピオニトリル、スクシノニトリル、グルタロニトリル、アジポニトリル、ピメロニトリル等のニトリル、1,3-プロパンスルトン、1,3-ブタンスルトン、1,4-ブタンスルトン等のスルトン、エチレンサルファイト、ヘキサヒドロベンゾ[1,3,2]ジオキサチオラン-2-オキシド1,2-シクロヘキサンジオールサイクリックサルファイトともいう、5-ビニル-ヘキサヒドロ-1,3,2-ベンゾジオキサチオール-2-オキシド、4-メチルスルホニルメチル-1,3,2-ジオキサチオラン-2-オキシド等の環状サルファイト、メタンスルホン酸2-プロピニル、ブタン-1,4-ジイルジメタンスルホネート、ペンタン-1,5-ジイルジメタンスルホネート、プロパン-1,2-ジイルジメタンスルホネート、ブタン-2,3-ジイルジメタンスルホネート、メチレンメタンジスルホネート等のスルホン酸エステル、ジビニルスルホン、1,2-ビスビニルスルホニルエタン、ビス2-ビニルスルホニルエチルエーテル等のビニルスルホン等から選ばれるS=O結合含有化合物、無水酢酸、無水プロピオン酸等の鎖状のカルボン酸無水物、無水コハク酸、無水マレイン酸、無水グルタル酸、無水イタコン酸、3-スルホ-プロピオン酸無水物等の環状酸無水物、メトキシペンタフルオロシクロトリホスファゼン、エトキシペンタフルオロシクロトリホスファゼン、フェノキシペンタフルオロシクロトリホスファゼン、エトキシヘプタフルオロシクロテトラホスファゼン等の環状ホスファゼン、フルオロシクロヘキシルベンゼン1-フルオロ-2-シクロヘキシルベンゼン、1-フルオロ-3-シクロヘキシルベンゼン、1-フルオロ-4-シクロヘキシルベンゼン、1-フルオロ-4-tert-ブチルベンゼン等の分枝アルキル基を有する芳香族化合物や、ビフェニル、ターフェニルo-、m-、p-体、ジフェニルエーテル、フルオロベンゼン、ジフルオロベンゼンo-、m-、p-体、アニソール、2,4-ジフルオロアニソール、ターフェニルの部分水素化物1,2-ジシクロヘキシルベンゼン、2-フェニルビシクロヘキシル、1,2-ジフェニルシクロヘキサン、o-シクロヘキシルビフェニル等の芳香族化合物が好適に挙げられる。上記の中でも、ニトリル、環状構造もしくは不飽和基を有するS=O基含有化合物、及びスルホン酸エステルから選ばれる少なくとも一種第3の添加剤を含むと一段と広い温度範囲での電気化学特性が向上するので好ましい。ニトリルの中では、ジニトリルが好ましく、中でも2つのシアノ基が炭素数2~6の脂肪族炭化水素基で連結されたものがより好ましく、スクシノニトリル、グルタロニトリル、アジポニトリル、ピメロニトリルが更に好ましく、アジポニトリル、ピメロニトリルが特に好ましい。環状構造もしくは不飽和基を有するS=O基含有化合物の中でも、1,3-プロパンスルトン等のスルトン、エチレンサルファイト、ヘキサヒドロベンゾ[1,3,2]ジオキサチオラン-2-オキシド、5-ビニル-ヘキサヒドロ-1,3,2-ベンゾジオキサチオール-2-オキシド、4-メチルスルホニルメチル-1,3,2-ジオキサチオラン-2-オキシド等の環状サルファイト、ジビニルスルホン、ビス2-ビニルスルホニルエチルエーテル等のビニルスルホンが好ましく、ヘキサヒドロベンゾ[1,3,2]ジオキサチオラン-2-オキシド、5-ビニル-ヘキサヒドロ-1,3,2-ベンゾジオキサチオール-2-オキシド、4-メチルスルホニルメチル-1,3,2-ジオキサチオラン-2-オキシド、ビス2-ビニルスルホニルエチルエーテルが更に好ましく、分枝した構造を有する環状サルファイトであるヘキサヒドロベンゾ[1,3,2]ジオキサチオラン-2-オキシド、5-ビニル-ヘキサヒドロ-1,3,2-ベンゾジオキサチオール-2-オキシド、4-メチルスルホニルメチル-1,3,2-ジオキサチオラン-2-オキシドが特に好ましい。また、スルホン酸エステルの中では、ジスルホン酸エステルが好ましく、中でも2つのスルホニルオキシ基が炭素数2~6の脂肪族炭化水素基で連結されたものがより好ましく、ブタン-1,4-ジイルジメタンスルホネート、ペンタン-1,5-ジイルジメタンスルホネート、プロパン-1,2-ジイルジメタンスルホネート、ブタン-2,3-ジイルジメタンスルホネートが更に好ましく、2つのスルホニルオキシ基が分枝アルキレン基で連結されたプロパン-1,2-ジイルジメタンスルホネート、ブタン-2,3-ジイルジメタンスルホネートが特に好ましい。ニトリル、環状構造もしくは不飽和基を有するS=O基含有化合物、スルホン酸エステルの中では、環状構造もしくは不飽和基を有するS=O基含有化合物及びスルホン酸エステルが特に好ましい。ニトリル、環状構造もしくは不飽和基を有するS=O基含有化合物、スルホン酸エステルの含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存後の低温特性の改善効果が高まる。該含有量は、非水電解液中に0.005質量以上が好ましく、0.01質量以上がより好ましく、0.1質量以上が更に好ましく、0.2質量以上が特に好ましく、その上限は、4質量以下が好ましく、3質量以下がより好ましく、2質量以下が更に好ましく、1質量以下が更に好ましく、0.4質量以下が特に好ましい。上記の非水溶媒は通常、適切な物性を達成するために、混合して使用される。その組合せは、例えば、環状カーボネートと鎖状カーボネートの組合せ、環状カーボネートと鎖状カーボネートとラクトンとの組合せ、環状カーボネートと鎖状カーボネートとエーテルの組合せ、環状カーボネートと鎖状カーボネートと鎖状エステルとの組合せ、環状カーボネートと鎖状カーボネートとニトリルとの組み合わせ等が好適に挙げられる。また、非水電解液中には、二酸化炭素を0.01~0.5質量含有させると広い温度範囲での電気化学特性が一段と向上するため好ましい。[電解質塩]本発明に使用される電解質塩としては、下記のリチウム塩、オニウム塩が好適に挙げられる。リチウム塩リチウム塩としては、LiPF6、LiPO2F2、LiBF4、LiClO4等の無機リチウム塩、LiNSO2CF32、LiNSO2C2F52、LiCF3SO3、LiCSO2CF33、LiPF4CF32、LiPF3C2F53、LiPF3CF33、LiPF3iso-C3F73、LiPF5iso-C3F7等の鎖状のフッ化アルキル基を有するリチウム塩や、CF22SO22NLi、CF23SO22NLi等の環状のフッ化アルキレン鎖を含有するリチウム塩、ビス[オキサレート-O,O’]ホウ酸リチウムやジフルオロ[オキサレート-O,O’]ホウ酸リチウム等のオキサレート錯体をアニオンとするリチウム塩が好適に挙げられる。これらの中でも、LiPF6、LiBF4、LiNSO2CF32及びLiNSO2C2F52から選ばれる少なくとも1種が好ましく、LiPF6、LiBF4及びLiNSO2CF32から選ばれる少なくとも1種がより好ましい。オニウム塩また、オニウム塩としては、下記に示すオニウムカチオンとアニオンを組み合わせた各種塩が好適に挙げられる。オニウムカチオンの具体例としては、テトラメチルアンモニウムカチオン、エチルトリメチルアンモニウムカチオン、ジエチルジメチルアンモニウムカチオン、トリエチルメチルアンモニウムカチオン、テトラエチルアンモニウムカチオン、N,N-ジメチルピロリジニウムカチオン、N-エチル-N-メチルピロリジニウムカチオン、N,N-ジエチルピロリジニウムカチオン、スピロ-N,N-ビピロリジニウムカチオン、N,N-ジメチルイミダゾリニウムカチオン、N-エチル-N-メチルイミダゾリニウムカチオン、N,N-ジエチルイミダゾリニウムカチオン、N,N-ジメチルイミダゾリウムカチオン、N-エチル-N-メチルイミダゾリウムカチオン、N,N-ジエチルイミダゾリウムカチオン等が好適に挙げられる。アニオンの具体例としては、PF6アニオン、BF4アニオン、ClO4アニオン、AsF6アニオン、CF3SO3アニオン、NCF3SO22アニオン、NC2F5SO22アニオン等が好適に挙げられる。これらの電解質塩は、1種単独で又は2種以上を組み合わせて使用することができる。これら全電解質塩が溶解されて使用される濃度は、前記の非水溶媒に対して、通常0.3M以上が好ましく、0.7M以上がより好ましく、1.1M以上が更に好ましい。またその上限は、2.5M以下が好ましく、2.0M以下がより好ましく、1.5M以下が更に好ましい。非水電解液の製造本発明の非水電解液は、例えば、前記の非水溶媒を混合し、これに前記の電解質塩及び該非水電解液に対して前記一般式I~IVのいずれかで表される有機スズ化合物の1種以上を添加することにより得ることができる。この際、用いる非水溶媒及び非水電解液に加える化合物は、生産性を著しく低下させない範囲内で、予め精製して、不純物が極力少ないものを用いることが好ましい。本発明の非水電解液は、下記の第1~第4の電気化学素子に使用することができ、非水電解質として、液体状のものだけでなくゲル化されているものも使用し得る。更に本発明の非水電解液は固体高分子電解質用としても使用できる。中でも電解質塩にリチウム塩を使用する第1の電気化学素子用即ち、リチウム電池用又は第4の電気化学素子用即ち、リチウムイオンキャパシタ用として用いることが好ましく、リチウム電池用として用いることが更に好ましく、リチウム二次電池用として用いることが最も適している。第1の電気化学素子リチウム電池本発明のリチウム電池は、リチウム一次電池及びリチウム二次電池を総称する。また、本明細書において、リチウム二次電池という用語は、いわゆるリチウムイオン二次電池も含む概念として用いる。本発明のリチウム電池は、正極、負極及び非水溶媒に電解質塩が溶解されている前記非水電解液からなる。非水電解液以外の正極、負極等の構成部材は特に制限なく使用できる。例えば、リチウム二次電池用正極活物質としては、コバルト、マンガン、及びニッケルから1種以上を含有するリチウムとの複合金属酸化物が使用される。これらの正極活物質は、1種単独又は2種以上を組み合わせて用いることができる。このようなリチウム複合金属酸化物としては、例えば、LiCoO2、LiMn2O4、LiNiO2、LiCo1xNixO20.01<x<1、LiCo13Ni13Mn13O2、LiNi12Mn32O4、LiCo098Mg002O2等が挙げられる。また、LiCoO2とLiMn2O4、LiCoO2とLiNiO2、LiMn2O4とLiNiO2のように併用してもよい。また、過充電時の安全性やサイクル特性を向上したり、4.3V以上の充電電位での使用を可能にするために、リチウム複合金属酸化物の一部は他元素で置換してもよい。例えば、コバルト、マンガン、ニッケルの一部をSn、Mg、Fe、Ti、Al、Zr、Cr、V、Ga、Zn、Cu、Bi、Mo、La等の少なくとも1種以上の元素で置換したり、Oの一部をSやFで置換したり、又はこれらの他元素を含有する化合物を被覆することもできる。これらの中では、LiCoO2、LiMn2O4、LiNiO2のような満充電状態における正極の充電電位がLi基準で4.3V以上で使用可能なリチウム複合金属酸化物が好ましく、LiCo1xMxO2但し、MはSn、Mg、Fe、Ti、Al、Zr、Cr、V、Ga、Zn、Cuから表される少なくとも1種類以上の元素、0.001≦x≦0.05、LiCo13Ni13Mn13O2、LiNi12Mn32O4、Li2MnO3とLiMO2Mは、Co、Ni、Mn、Fe等の遷移金属との固溶体のような4.4V以上で使用可能なリチウム複合金属酸化物がより好ましい。高充電電圧のリチウム複合金属酸化物を使用すると、充電時における電解液との反応により特に広い温度範囲での電気化学特性が低下しやすいが、本発明に係るリチウム二次電池ではこれらの電気化学特性の低下を抑制することができる。特にMnを含む正極の場合に正極からのMnイオンの溶出に伴い電池の抵抗が増加しやすい傾向にあるため、広い温度範囲での電気化学特性が低下しやすい傾向にあるが、本発明に係るリチウム二次電池ではこれらの電気化学特性の低下を抑制することができるので好ましい。更に、正極活物質として、リチウム含有オリビン型リン酸塩を用いることもできる。特に鉄、コバルト、ニッケル及びマンガンから選ばれる少なくとも1種以上含むリチウム含有オリビン型リン酸塩が好ましい。その具体例としては、LiFePO4、LiCoPO4、LiNiPO4、LiMnPO4等が挙げられる。これらのリチウム含有オリビン型リン酸塩の一部は他元素で置換してもよく、鉄、コバルト、ニッケル、マンガンの一部をCo、Mn、Ni、Mg、Al、B、Ti、V、Nb、Cu、Zn、Mo、Ca、Sr、W及びZr等から選ばれる1種以上の元素で置換したり、又はこれらの他元素を含有する化合物や炭素材料で被覆することもできる。これらの中では、LiFePO4又はLiMnPO4が好ましい。また、リチウム含有オリビン型リン酸塩は、例えば前記の正極活物質と混合して用いることもできる。また、リチウム一次電池用正極としては、CuO、Cu2O、Ag2O、Ag2CrO4、CuS、CuSO4、TiO2、TiS2、SiO2、SnO、V2O5、V6O12、VOx、Nb2O5、Bi2O3、Bi2Pb2O5,Sb2O3、CrO3、Cr2O3、MoO3、WO3、SeO2、MnO2、Mn2O3、Fe2O3、FeO、Fe3O4、Ni2O3、NiO、CoO3、CoO等の、一種もしくは二種以上の金属元素の酸化物あるいはカルコゲン化合物、SO2、SOCl2等の硫黄化合物、一般式CFxnで表されるフッ化炭素フッ化黒鉛等が挙げられる。中でも、MnO2、V2O5、フッ化黒鉛等が好ましい。正極の導電剤は、化学変化を起こさない電子伝導材料であれば特に制限はない。例えば、天然黒鉛鱗片状黒鉛等、人造黒鉛等のグラファイト、アセチレンブラック、ケッチェンブラック、チャンネルブラック、ファーネスブラック、ランプブラック、サーマルブラック等のカーボンブラック等が挙げられる。また、グラファイトとカーボンブラックを適宜混合して用いてもよい。導電剤の正極合剤への添加量は、1~10質量が好ましく、特に2~5質量が好ましい。正極は、前記の正極活物質をアセチレンブラック、カーボンブラック等の導電剤、及びポリテトラフルオロエチレンPTFE、ポリフッ化ビニリデンPVDF、スチレンとブタジエンの共重合体SBR、アクリロニトリルとブタジエンの共重合体NBR、カルボキシメチルセルロースCMC、エチレンプロピレンジエンターポリマー等の結着剤と混合し、これに1-メチル-2-ピロリドン等の高沸点溶剤を加えて混練して正極合剤とした後、この正極合剤を集電体のアルミニウム箔やステンレス製のラス板等に塗布して、乾燥、加圧成型した後、50°C~250°C程度の温度で2時間程度真空下で加熱処理することにより作製することができる。正極の集電体を除く部分の密度は、通常は1.5g/cm3以上であり、電池の容量を更に高めるため、好ましくは2g/cm3以上であり、より好ましくは、3g/cm3以上であり、更に好ましくは、3.6g/cm3以上である。なお、上限としては、4g/cm3以下が好ましい。リチウム二次電池用負極活物質としては、リチウム金属やリチウム合金、及びリチウムを吸蔵及び放出することが可能な炭素材料易黒鉛化炭素や、002面の面間隔が0.37nm以上の難黒鉛化炭素や、002面の面間隔が0.34nm以下の黒鉛等、スズ単体、スズ化合物、ケイ素単体、ケイ素化合物等を1種単独又は2種以上を組み合わせて用いることができる。これらの中では、リチウムイオンの吸蔵及び放出能力において、人造黒鉛や天然黒鉛等の高結晶性の炭素材料を使用することが更に好ましく、格子面002の面間隔d002が0.340nmナノメータ以下、特に0.335~0.337nmである黒鉛型結晶構造を有する炭素材料を使用することが特に好ましい。複数の扁平状の黒鉛質微粒子が互いに非平行に集合或いは結合した塊状構造を有する人造黒鉛粒子や、例えば鱗片状天然黒鉛粒子に圧縮力、摩擦力、剪断力等の機械的作用を繰り返し与え、球形化処理を施した黒鉛粒子を用いることにより、負極の集電体を除く部分の密度を1.5g/cm3以上の密度に加圧成形したときの負極シートのX線回折測定から得られる黒鉛結晶の110面のピーク強度I110と004面のピーク強度I004の比I110/I004が0.01以上となると一段と広い温度範囲での電気化学特性が向上するので好ましく、0.05以上となることがより好ましく、0.1以上となることが更に好ましい。また、過度に処理し過ぎて結晶性が低下し電池の放電容量が低下する場合があるので、上限は0.5以下が好ましく、0.3以下がより好ましい。また、高結晶性の炭素材料コア材はコア材よりも低結晶性の炭素材料によって被膜されていると、広い温度範囲での電気化学特性が一段と良好となるので好ましい。被覆の炭素材料の結晶性は、TEMにより確認することができる。高結晶性の炭素材料を使用すると、充電時において非水電解液と反応し、界面抵抗の増加によって低温もしくは高温における電気化学特性を低下させる傾向があるが、本発明に係るリチウム二次電池では広い温度範囲での電気化学特性が良好となる。また、負極活物質としてのリチウムを吸蔵及び放出可能な金属化合物としては、Si、Ge、Sn、Pb、P、Sb、Bi、Al、Ga、In、Ti、Mn、Fe、Co、Ni、Cu、Zn、Ag、Mg、Sr、Ba等の金属元素を少なくとも1種含有する化合物が挙げられる。これらの金属化合物は単体、合金、酸化物、窒化物、硫化物、硼化物、リチウムとの合金等、何れの形態で用いてもよいが、単体、合金、酸化物、リチウムとの合金の何れかが高容量化できるので好ましい。中でも、Si、Ge及びSnから選ばれる少なくとも1種の元素を含有するものが好ましく、Si及びSnから選ばれる少なくとも1種の元素を含むものが電池を高容量化できるので特に好ましい。負極は、上記の正極の作製と同様な導電剤、結着剤、高沸点溶剤を用いて混練して負極合剤とした後、この負極合剤を集電体の銅箔等に塗布して、乾燥、加圧成型した後、50°C~250°C程度の温度で2時間程度真空下で加熱処理することにより作製することができる。負極の集電体を除く部分の密度は、通常は1.1g/cm3以上であり、電池の容量を更に高めるため、好ましくは1.5g/cm3以上であり、特に好ましくは1.7g/cm3以上である。なお、上限としては、2g/cm3以下が好ましい。また、リチウム一次電池用の負極活物質としては、リチウム金属又はリチウム合金が挙げられる。リチウム電池の構造には特に限定はなく、単層又は複層のセパレータを有するコイン型電池、円筒型電池、角型電池、ラミネート電池等を適用できる。電池用セパレータのとしては、特に制限はされないが、ポリプロピレン、ポリエチレン等のポリオレフィンの単層又は積層の微多孔性フィルム、織布、不織布等を使用できる。本発明におけるリチウム二次電池は、充電終止電圧が4.2V以上、特に4.3V以上の場合にも広い温度範囲での電気化学特性に優れ、更に、4.4V以上においても特性は良好である。放電終止電圧は、通常2.8V以上、更には2.5V以上とすることができるが、本願発明におけるリチウム二次電池は、2.0V以上とすることができる。電流値については特に限定されないが、通常0.1~30Cの範囲で使用される。また、本発明におけるリチウム電池は、-40~100°C、好ましくは-10~80°Cで充放電することができる。本発明においては、リチウム電池の内圧上昇の対策として、電池蓋に安全弁を設けたり、電池缶やガスケット等の部材に切り込みを入れる方法も採用することができる。また、過充電防止の安全対策として、電池の内圧を感知して電流を遮断する電流遮断機構を電池蓋に設けることができる。第2の電気化学素子電気二重層キャパシタ電解液と電極界面の電気二重層容量を利用してエネルギーを貯蔵する電気化学素子である。本発明の一例は、電気二重層キャパシタである。この電気化学素子に用いられる最も典型的な電極活物質は、活性炭である。二重層容量は概ね表面積に比例して増加する。第3の電気化学素子電極のドープ/脱ドープ反応を利用してエネルギーを貯蔵する電気化学素子である。この電気化学素子に用いられる電極活物質として、酸化ルテニウム、酸化イリジウム、酸化タングステン、酸化モリブデン、酸化銅等の金属酸化物や、ポリアセン、ポリチオフェン誘導体等のπ共役高分子が挙げられる。これらの電極活物質を用いたキャパシタは、電極のドープ/脱ドープ反応にともなうエネルギー貯蔵が可能である。第4の電気化学素子リチウムイオンキャパシタ負極であるグラファイト等の炭素材料へのリチウムイオンのインターカレーションを利用してエネルギーを貯蔵する電気化学素子である。リチウムイオンキャパシタLICと呼ばれる。正極は、例えば活性炭電極と電解液との間の電気ニ重層を利用したものや、π共役高分子電極のドープ/脱ドープ反応を利用したもの等が挙げられる。電解液には少なくともLiPF6等のリチウム塩が含まれる。以下、本発明の有機スズ化合物用いた電解液の実施例を示すが、本発明は、これらの実施例に限定されるものではない。実施例I1~I16、比較例I1~I3リチウムイオン二次電池の作製LiNi13Mn13Co13O2;94質量、アセチレンブラック導電剤;3質量を混合し、予めポリフッ化ビニリデン結着剤;3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、コア材よりも低結晶質の炭素で被覆した人造黒鉛d002=0.335nm、TEMによりコア材よりも低結晶性の炭素が被覆していることが確認されたもの、負極活物質95質量を、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表1に記載の組成の非水電解液を加えて、2032型コイン電池を作製した。低温サイクル特性の評価上記の方法で作製したコイン電池を用いて25°Cの恒温槽中、1Cの定電流及び定電圧で終止電圧4.2Vまで3時間充電し、次に1Cの定電流下終止電圧2.75Vまで放電することでプレサイクルを行った。次に、0°Cの恒温槽中、1Cの定電流及び定電圧で終止電圧4.2Vまで3時間充電し、次に1Cの定電流下終止電圧2.75Vまで放電した。これを50サイクルに達するまで繰り返した。そして、以下の式により0°Cでの50サイクル後の放電容量維持率を求めた。0°C50サイクル後の放電容量維持率=0°C50サイクル後の放電容量/0°C1サイクル後の放電容量×100電池の作製条件及び電池特性を表1に示す。高温充電保存後の低温特性の評価初期の放電容量上記の方法で作製したコイン電池を用いて、25°Cの恒温槽中、1Cの定電流及び定電圧で、終止電圧4.2Vまで3時間充電し、0°Cに恒温槽の温度を下げ、1Cの定電流下終止電圧2.75Vまで放電して、初期の0°Cの放電容量を求めた。高温充電保存試験次に、このコイン電池を85°Cの恒温槽中、1Cの定電流及び定電圧で終止電圧4.2Vまで3時間充電し、4.2Vに保持した状態で3日間保存を行った。その後、25°Cの恒温槽に入れ、一旦1Cの定電流下終止電圧2.75Vまで放電した。高温充電保存後の放電容量更にその後、初期の放電容量の測定と同様にして、高温充電保存後の0°Cの放電容量を求めた。高温充電保存後の低温特性高温充電保存後の低温特性を下記の0°C放電容量の維持率より求めた。高温充電保存後の0°C放電容量維持率=高温充電保存後の0°Cの放電容量/初期の0°Cの放電容量×100また、電池の作製条件及び電池特性を表1に示す。実施例I-17~I-18、比較例I-4実施例I2、比較例I1で用いた負極活物質に変えて、ケイ素単体負極活物質を用いて、負極シートを作製した。ケイ素単体;80質量、アセチレンブラック導電剤;15質量を混合し、予めポリフッ化ビニリデン結着剤;5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例I-2、比較例I-1と同様にコイン電池を作製し、電池評価を行った。結果を表2に示す。実施例I19~I-20、比較例I-5実施例I-2、比較例I-1で用いた正極活物質に変えて、非晶質炭素で被覆されたLiFePO4正極活物質を用いて、正極シートを作製した。非晶質炭素で被覆されたLiFePO4;90質量、アセチレンブラック導電剤;5質量を混合し、予めポリフッ化ビニリデン結着剤;5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例I-2、比較例I-1と同様にコイン電池を作製し、電池評価を行った。結果を表3に示す。上記実施例I-1~I-16のリチウム二次電池は何れも、本願発明の非水溶媒の構成を有する非水電解液において有機スズ化合物を添加しない場合の比較例I-1、特許文献1の実施例3に記載されている有機スズ化合物であるジブチルスズ1-アリロキシメチルエチレングリコラートを添加した非水電解液である比較例I2、特許文献2の実施例1等に使用されている非水電解液ただし有機スズ化合物を除く、溶媒組成;EC/VC/DEC=29170にテトラブチルスズを添加した比較例I-3のリチウム二次電池に比べ、広い温度範囲での電気化学特性が顕著に向上している。以上より、本発明の効果は、非水溶媒に電解質塩が溶解されている非水電解液において、該非水溶媒が、環状カーボネートと鎖状カーボネートを含み、該鎖状カーボネートが少なくとも対称鎖状カーボネートと非対称鎖状カーボネートの両方を含み、該対称鎖状カーボネートの含有量が非対称鎖状カーボネートより多く、更に、非水電解液中に本願発明の特定の有機スズ化合物を0.001~1質量含有させた場合に特有の効果であることが判明した。また、実施例I-17~I-18と比較例I-4の対比、実施例I-19~I-20と比較例I-5の対比から、負極にSiを用いた場合や、正極にリチウム含有オリビン型リン酸鉄塩を用いた場合にも同様な効果がみられる。従って、本発明の効果は、特定の正極や負極に依存した効果でないことは明らかである。更に、本発明の非水電解液は、リチウム一次電池の広い温度範囲での放電特性を改善する効果も有する。実施例II-1~II-12、比較例II-1~II-2リチウムイオン二次電池の作製LiCoO2;94質量、アセチレンブラック導電剤;3質量を混合し、予めポリフッ化ビニリデン結着剤;3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、人造黒鉛d002=0.335nm、負極活物質95質量を、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表4に記載の組成の非水電解液を加えて、2032型コイン電池を作製した。低温サイクル特性の評価、高温充電保存後の低温特性の評価初期の放電容量、高温充電保存試験、高温充電保存後の放電容量、高温充電保存後の低温特性は、前記と同じ方法で行った。電池の作製条件及び電池特性を表4に示す。実施例II-13~II-14、比較例II-3実施例II-2、実施例II-9、比較例II-1で用いた負極活物質に変えて、ケイ素単体負極活物質を用いて、負極シートを作製した。ケイ素単体;80質量、アセチレンブラック導電剤;15質量を混合し、予めポリフッ化ビニリデン結着剤;5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例II-2、実施例II-9、比較例II-1と同様にコイン電池を作製し、電池評価を行った。結果を表5に示す。実施例II-15~II-16、比較例II-4実施例II-2、実施例II-9、比較例II-1で用いた正極活物質に変えて、非晶質炭素で被覆されたLiFePO4正極活物質を用いて、正極シートを作製した。非晶質炭素で被覆されたLiFePO4;90質量、アセチレンブラック導電剤;5質量を混合し、予めポリフッ化ビニリデン結着剤;5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例II-2、実施例II-9、比較例II-1と同様にコイン電池を作製し、電池評価を行った。結果を表6に示す。上記実施例II-1~II-12のリチウム二次電池は何れも、本願発明の非水電解液において有機スズ化合物を添加しない場合の比較例II-1、特許文献1の実施例3に記載されている有機スズ化合物であるジブチルスズ1-アリロキシメチルエチレングリコラートを添加した非水電解液である比較例II-2のリチウム二次電池に比べ、広い温度範囲での電気化学特性が顕著に向上している。以上より、本発明の効果は、非水溶媒に電解質塩が溶解されている非水電解液において、本願発明の特定の有機スズ化合物を0.001~5質量含有させた場合に特有の効果であることが判明した。また、実施例II-13~II-14と比較例II-3の対比、実施例II-15~II-16と比較例II-4の対比から、負極にケイ素単体を用いた場合や、正極にリチウム含有オリビン型リン酸鉄塩を用いた場合にも同様な効果がみられる。従って、本発明の効果は、特定の正極や負極に依存した効果でないことは明らかである。更に、本発明の非水電解液は、リチウム一次電池の広い温度範囲での放電特性を改善する効果も有する。実施例III-1~III-25、比較例III-1~III-2リチウムイオン二次電池の作製LiCoO2;94質量、アセチレンブラック導電剤;3質量を混合し、予めポリフッ化ビニリデン結着剤;3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、人造黒鉛d002=0.335nm、負極活物質95質量を、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表7に記載の組成の非水電解液を加えて、2032型コイン電池を作製した。低温サイクル特性の評価、高温充電保存後の低温特性の評価初期の放電容量、高温充電保存試験、高温充電保存後の放電容量、高温充電保存後の低温特性は、前記と同じ方法で行った。電池の作製条件及び電池特性を表7及び表8に示す。実施例III-26、比較例III-3実施例III-2、比較例III-1で用いた負極活物質に変えて、ケイ素単体負極活物質を用いて、負極シートを作製した。ケイ素単体;80質量、アセチレンブラック導電剤;15質量を混合し、予めポリフッ化ビニリデン結着剤;5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例III-2、比較例III-1と同様にコイン電池を作製し、電池評価を行った。結果を表9に示す。実施例III-27、比較例III-4実施例III-2、比較例III-1で用いた正極活物質に変えて、非晶質炭素で被覆されたLiFePO4正極活物質を用いて、正極シートを作製した。非晶質炭素で被覆されたLiFePO4;90質量、アセチレンブラック導電剤;5質量を混合し、予めポリフッ化ビニリデン結着剤;5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例III-2、実施例III-9、比較例III-1と同様にコイン電池を作製し、電池評価を行った。結果を表10に示す。上記実施例III-1~III-14のリチウム二次電池は何れも、本願発明の非水電解液において有機スズ化合物を添加しない場合の比較例III-1のリチウム二次電池に比べ広い温度範囲での電気化学特性が顕著に向上している。また、上記実施例III-15~III-25のリチウム二次電池は何れも、特許文献1の実施例1-13に記載されている有機スズ化合物であるジブチルスズビスアセチルアセテートのみを添加した非水電解液である比較例III-2のリチウム二次電池に比べ、広い温度範囲での電気化学特性が顕著に向上している。以上より、本発明の効果は、非水溶媒に電解質塩が溶解されている非水電解液において、環状カーボネートと鎖状エステルを含み、環状カーボネートが少なくともフッ素原子又は炭素-炭素二重結合を有する環状カーボネートを含み、更に、本願発明の特定の有機スズ化合物を0.001~5質量含有させた場合に特有の効果であることが判明した。また、実施例III-26と比較例III-3の対比、実施例III-27と比較例III-4の対比から、負極にケイ素単体を用いた場合や、正極にリチウム含有オリビン型リン酸鉄塩を用いた場合にも同様な効果がみられる。従って、本発明の効果は、特定の正極や負極に依存した効果でないことは明らかである。更に、本発明の非水電解液は、リチウム一次電池の広い温度範囲での放電特性を改善する効果も有する。"